(57)【要約】【課題】本発明は、黒色系高絶縁性フッ素樹脂組成物を提供することを課題とする。【解決手段】本発明は、絶縁性の金属酸化物である絶縁性顔料を、ポリテトラフルオロエチレン（ＰＴＦＥ）に対して含有し、組成物中の黒色系絶縁性顔料の含有量が１重量％を超え、かつ８重量％未満であることを特徴とする黒色系絶縁性フッ素樹脂組成物である。【選択図】なし【特許請求の範囲】
【請求項１】
絶縁性の金属酸化物である絶縁性顔料を、ポリテトラフルオロエチレン（ＰＴＦＥ）に対して含有し、組成物中の黒色系絶縁性顔料の含有量が１重量％を超え、かつ８重量％未満であることを特徴とする黒色系絶縁性フッ素樹脂組成物。
【請求項２】
前記絶縁性顔料の含有量が、１．５重量％を超え、かつ７重量％未満であることを特徴とする請求項１に記載のフッ素樹脂組成物。
【請求項３】
前記絶縁性顔料の平均粒径が、０．１超〜０．４μｍであり、且つ前記絶縁性顔料の含有量が１重量％を超え、かつ３重量％未満であることを特徴とする請求項１に記載のフッ素樹脂組成物。
【請求項４】
前記絶縁性顔料の平均粒径が、０．４超〜１．０μｍであり、且つ前記絶縁性顔料の含有量が１．５重量％を超え、かつ５重量％未満であることを特徴とする請求項１に記載のフッ素樹脂組成物。
【請求項５】
前記絶縁性顔料の平均粒径が、１．０超〜１．５μｍであり、且つ前記絶縁性顔料の含有量が３重量％を超え、かつ７重量％未満であることを特徴とする請求項１に記載のフッ素樹脂組成物。
【請求項６】
前記絶縁性顔料の平均粒径が、１．５超〜３．０μｍであり、且つ前記絶縁性顔料の含有量が５重量％を超え、かつ８重量％未満であることを特徴とする請求項１に記載のフッ素樹脂組成物。
【請求項７】
前記絶縁性顔料が、Ｃｏ，Ｔｉ，Ｎｉ，Ｚｎ，Ａｌ，Ｃｒ，Ｃｕ，Ｍｎ，Ｆｅの酸化物の何れか一つ又は複数である請求項１〜６の何れか一項に記載のフッ素樹脂組成物。
【請求項８】
前記絶縁性顔料が、Ｃｕ，Ｃｒ，Ｍｎ，Ｆｅの複合酸化物の何れか一つ又は複数である請求項１〜７の何れか一項に記載のフッ素樹脂組成物。
【請求項９】
前記絶縁性顔料が、ＣｏＯ−Ｃｒ2Ｏ3−Ｍｎ2Ｏ3系、ＣｏＯ−Ｆｅ2Ｏ3−Ｃｒ2Ｏ3系、若しくはＣｕＯ−Ｆｅ2Ｏ3−Ｍｎ2Ｏ3系の黒色系絶縁性顔料である請求項１〜８の何れか一項に記載のフッ素樹脂組成物。
【発明の詳細な説明】
【技術分野】
【０００１】
本発明は、高絶縁性であるポリテトラフルオロエチレン組成物に関する。
【背景技術】
【０００２】
ポリテトラフルオロエチレン（ＰＴＦＥ）は優れた耐熱性や耐薬品性、低摩擦性、非粘着性、高絶縁性、低誘電率などの電気特性など、様々な特性が非常に優れている。このため、高い絶縁性や低誘電率・低誘電正接などの電気特性を活かして、電子基板材料や電線の被覆材、絶縁テープの材料として用いられている。また、ポリテトラフルオロエチレン（ＰＴＦＥ）に、導電性や耐摩耗性などの特性を付与するために、各種の充填材を添加する改良も行われている。また、フッ素系樹脂のマイクロパウダー分散体として、着色材料と、シアン酸エステル樹脂及び／又はエポキシ樹脂とを含む樹脂組成物（特許文献１）も作成されている。このように、ポリテトラフルオロエチレン（ＰＴＦＥ）は、優れた物性を有することから、着色することにより、更に、隠蔽性、光学特性、遮光性や光反射性、意匠性などの改善により、より様々な用途に使用することが期待できる。
【０００３】
しかしながら、ＰＴＦＥは白色であることから、樹脂組成物の主成分とした場合、上記の特性を維持して十分な黒色に着色することは困難であった。従来から黒色にするために使用されるカーボンブラックは、比較的少量の添加で樹脂組成物を黒色に着色できるが、カーボンブラックは導電性材料であるため、添加により樹脂組成物の電気特性に影響を与えることになる。このため、高い絶縁性を有し、且つ、十分な黒色を呈する樹脂組成物が求められていた。
【先行技術文献】
【特許文献】
【０００４】
【特許文献１】特開２０１８−１２７８６号公報
【発明の概要】
【発明が解決しようとする課題】
【０００５】
本発明は、黒色系高絶縁性フッ素樹脂組成物を提供することを課題とする。
【課題を解決するための手段】
【０００６】
本発明は、特定の平均粒径を有する、特定の黒色系絶縁性粒子を、特定の含有量で、フッ素樹脂に加えることにより、黒色性と絶縁性に優れたフッ素樹脂組成物を提供するものである。
【０００７】
本発明の一の態様は、絶縁性の金属酸化物である絶縁性顔料を、ポリテトラフルオロエチレン（ＰＴＦＥ）に対して含有し、組成物中の黒色系絶縁性顔料の含有量が１重量％を超え、かつ８重量％未満であることを特徴とする黒色系絶縁性フッ素樹脂組成物である。絶縁性顔料の含有量は、１．５重量％を超え、かつ７重量％未満であることが好ましい。
【０００８】
また、本発明の一の態様は、絶縁性顔料の平均粒径が、０．１超〜０．４μｍであり、且つ前記絶縁性顔料の含有量が１重量％を超え、かつ３重量％未満であるフッ素樹脂組成物であり、更に、本発明の一の態様は、絶縁性顔料の平均粒径が、０．４超〜１．０μｍであり、且つ前記絶縁性顔料の含有量が１．５重量％を超え、かつ５重量％未満であるフッ素樹脂組成物である。
【０００９】
また、本発明の一の態様は、絶縁性顔料の平均粒径が、１．０超〜１．５μｍであり、且つ前記絶縁性顔料の含有量が３重量％を超え、かつ７重量％未満であるフッ素樹脂組成物であり、更に、本発明の一の態様は、絶縁性顔料の平均粒径が、１．５超〜３．０μｍであり、且つ前記絶縁性顔料の含有量が５重量％を超え、かつ８重量％未満であるフッ素樹脂組成物である。
【００１０】
また、絶縁性顔料は、Ｃｏ，Ｔｉ，Ｎｉ，Ｚｎ，Ａｌ，Ｃｒ，Ｃｕ，Ｍｎ，Ｆｅの酸化物の何れか一つ又は複数であることが好ましく、Ｃｕ，Ｃｒ，Ｍｎ，Ｆｅの複合酸化物の何れか一つ又は複数であることがより好ましい。更に、絶縁性顔料は、ＣｏＯ−Ｃｒ2Ｏ3−Ｍｎ2Ｏ3系、ＣｏＯ−Ｆｅ2Ｏ3−Ｃｒ2Ｏ3系、若しくはＣｕＯ−Ｆｅ2Ｏ3−Ｍｎ2Ｏ3系の黒色系絶縁性顔料であることが好ましい。
【発明の効果】
【００１１】
本発明の黒色系高絶縁性フッ素樹脂組成物は、高い絶縁性を有し、且つ黒色であり、加工性にも優れていることから、各種の絶縁性が必要とされる電子基板材料等において幅広く使用することが出来る。本発明により、耐熱性、電気特性、加工性などに優れる黒色性の高絶縁性フッ素樹脂組成物を提供することが出来る。
【発明を実施するための形態】
【００１２】
１．本発明の黒色系高絶縁性フッ素樹脂組成物
本発明の黒色系高絶縁性フッ素樹脂組成物は、フッ素樹脂と、黒色系絶縁性顔料を含むことを特徴とするものである。
【００１３】
（１）フッ素樹脂
本発明の黒色系絶縁性フッ素樹脂組成物には、フッ素樹脂として、ポリテトラフルオロエチレンが含まれる。ポリテトラフルオロエチレンとしては、テトラフルオロエチレン（ＴＦＥ）の単独重合体（ホモＰＴＦＥ）若しくは、ＴＦＥと共重合可能な単量体が１重量％以下の範囲で含まれるＴＦＥ共重合体（変性ＰＴＦＥ）、又は、これらの混合物を使用することができる。
【００１４】
変性ＰＴＦＥに含まれるＴＦＥと共重合可能な単量体（コモノマー）としては、不飽和結合を含みラジカル重合が可能な単量体が使用できる。耐熱性・耐薬品性などのＰＴＦＥの優れた性能を維持するためには、コモノマーとして、含フッ素単量体を使用することが好ましい。コモノマーの具体例としては、炭素数３以上、好ましくは炭素数３−６個のパーフルオロアルケン、炭素数１−６個のパーフルオロ（アルキルビニルエーテル）、クロロトリフルオロエチレンなどが挙げられる。これらの中では、ヘキサフルオロプロピレン（ＨＦＰ）、パーフルオロ（メチルビニルエーテル）（ＰＭＶＥ）、パーフルオロ（エチルビニルエーテル）（ＰＥＶＥ）、パーフルオロ（プロピルビニルエーテル）（ＰＰＶＥ）、およびパーフルオロ（ブチルビニルエーテル）（ＰＰＶＥ）、クロロトリフルオロエチレンを使用することが好適である。
【００１５】
変性ＰＴＦＥを使用した場合、コモノマーの存在により、分子鎖同士が滑りにくくなるため、樹脂の強度や弾性係数が大きくなり、耐クリープ性も改善される。しかし、コモノマーの量が１重量％を超えると、ＰＴＦＥの摺動性が低下すると共に、融点以上の温度で流動性を示すようになるため、高温下での使用には適さなくなる。また、圧縮成形した組成物を融点以上で加熱焼成する、フリーベーキング法による成形品の作製が困難となってしまう。このため、コモノマー含有量は、コモノマー単位が０．００１〜１重量％の範囲であることが好ましい。
【００１６】
ポリテトラフルオロエチレンの重合方法としては、懸濁重合や乳化重合等の公知の重合方法を利用できる。本発明の樹脂組成物には、以下の理由から、懸濁重合によって得られた粉末ＰＴＦＥ（モールディングパウダー）が好ましく用いられる。乳化重合で得られたポリテトラフルオロエチレンと比較し、懸濁重合によって得られたポリテトラフルオロエチレンは、せん断応力による繊維化を引起しにくいため、常温の乾式混合が可能である。また、懸濁重合は、成形時の投入作業においても、粉が固まることがなく取扱い性に優れており、また、低コストという点でも優れている。
【００１７】
ポリテトラフルオロエチレンは、圧縮成形等の手段で成形可能な分子量を有していれば、成形材料として使用することができる。ＰＴＦＥの融点は分子量と相関していることが知られており、融点が約３２７℃の重合体は、機械的強度および耐熱性が良好な摺動部品等用の成形樹脂として好適に使用することができる。
【００１８】
また、このポリテトラフルオロエチレンは、通常パウダー状態で各種製品の成形に使用される。その平均粒径は１００μｍ以下、好ましくは５〜１００μｍ、より好ましくは１０〜５０μｍの範囲が望ましい。平均粒径がこの範囲にあるポリテトラフルオロエチレンは、各種充填材との均一混合性に優れている。そのようなポリテトラフルオロエチレンは、懸濁重合法によって直接パウダー状に製造することができる。また、このような平均粒径を有しているものであれば、市販のモールディングパウダーを使用することもできる。
【００１９】
このようなＰＴＦＥモールディングパウダーとしては、三井・ケマーズ  フロロプロダクツ（株）製  テフロン（登録商標）ＰＴＦＥ  ７−Ｊ（ホモＰＴＦＥ  平均粒径：５０μｍ）、三井・ケマーズ  フロロプロダクツ（株）製  テフロン（登録商標）ＰＴＦＥ  ７Ａ−Ｊ（ホモＰＴＦＥ  平均粒径：３０μｍ）、三井・ケマーズ  フロロプロダクツ（株）製  テフロン（登録商標）ＰＴＦＥ  ７０−Ｊ（変性ＰＴＦＥ  平均粒径：３５μｍ）が挙げられる。
【００２０】
（２）黒色系絶縁性顔料
（ア）絶縁性顔料
本発明の樹脂組成物には、絶縁性の金属酸化物である絶縁性顔料が含まれる。絶縁性顔料には、金属酸化物である無機顔料（Ｃｏ，Ｔｉ，Ｎｉ，Ｚｎ，Ａｌ，Ｃｒ，Ｃｕ，Ｍｎ，Ｆｅなどの酸化物）、および、これらの複合体が含まれる。樹脂組成物を濃い黒色にするためには、Ｃｕ，Ｃｒ，Ｍｎ，Ｆｅの複合酸化物である無機顔料を使用することが好ましい。黒色系の絶縁性顔料の具体例としては、Ｃｕ−Ｃｒ−Ｍｎの酸化物，Ｃｕ−Ｆｅ−Ｍｎの酸化物，Ｃｏ−Ｆｅ−Ｃｒの酸化物などが挙げられる。より具体的には、黒色系の絶縁性顔料として、ＣｕＯ−Ｃｒ2Ｏ3系、ＣｏＯ−Ｃｒ2Ｏ3−Ｍｎ2Ｏ3系、ＣｏＯ−Ｆｅ2Ｏ3−Ｃｒ2Ｏ3系、ＣｕＯ−Ｆｅ2Ｏ3−Ｍｎ2Ｏ3系の顔料を、単独若しくは、組合せて使用することが出来る。これらの顔料は、耐熱性、耐薬品性にも優れた絶縁性顔料である。
【００２１】
ここで黒色とは厳密には限定されないが、光の反射率がゼロに近く、ほぼ全ての波長の光または可視光を吸収する色であり得るが、人の目に黒色と知覚し得る程度の黒色であってもよい。明度指数（ＪＩＳ  Ｚ８７８１−４：２０１３に規定されるＬ*ａ*ｂ*表色系による表記）で、Ｌ*の値が低いものを、ここでいう黒色系とすることができる。
【００２２】
黒色系の絶縁性顔料は、この顔料粒子の粒径が小さいと、顔料による樹脂の着色力が強くなるが、顔料の凝集が発生しやすくなり、樹脂組成物との混合が難しくなる。その結果、粒径が小さい顔料を樹脂に加えた場合には、樹脂組成物の絶縁性を低下させやすくなる。一方、顔料粒子の粒径が大きいと、顔料による樹脂組成物の着色は難しくなるが、樹脂組成物の絶縁性を低下させ難い。
【００２３】
高い絶縁性と、濃い黒色性の両立という観点からは、顔料粒子の平均粒径は、０．１〜３．０μｍの範囲であり、好ましくは０．４〜１．５μｍの範囲である。
【００２４】
ここで「平均粒径」とは、レーザー回折・散乱法によって得られる粒度分布における積算値５０％（体積基準）での粒径を意味する。
【００２５】
（イ）顔料の含有率
以下に、フッ素系樹脂に対する絶縁性顔料の含有率について説明する。
本発明の樹脂組成物における絶縁性顔料の含有比率（組成物中の重量％）は、十分な黒色を付与し、樹脂組成物の絶縁性を低下させないという観点からは、１〜８重量％であり、好ましくは、１．５〜７重量％である。
【００２６】
顔料の最適な含有量（含有比率）は、求める性能（黒色性及び絶縁性）と、顔料の平均粒径によって変化する。例えば、平均粒径が０．４〜１．５μｍの範囲の顔料を使用する場合は、１．５重量％以上で使用することが好ましく、１．５〜７重量％で使用することがより好ましい。また、平均粒径が相対的に小さい粒子を含む場合には、その含有量が絶縁性に与える影響が大きくなりえる。このため、平均粒径が０．４μｍ以下の顔料を使用する場合は、５重量％以下で使用することが好ましく、１．０〜３重量％で使用することがより好ましい。
【００２７】
（３）任意の添加物
本発明の黒色系絶縁性フッ素樹脂組成物には、上記の絶縁性顔料、フッ素樹脂の他に任意成分を加えることが出来る。絶縁性材料以外の添加剤・充填材を加えると、高い絶縁性に影響を与えることになるため、添加する量は１０重量％以下が好ましく、５重量％以下がより好ましい。求める特性に応じて、性能に影響を与えない範囲で加えることは可能である。
【００２８】
例えば、固体潤滑剤、酸化安定剤、耐熱安定剤、耐摩耗材、耐候安定材、難燃剤、顔料などの１種または２種以上の各種添加剤を含有していてもよい。追加成分として、固体潤滑剤を微量に配合することは、自己潤滑性の向上に有用である。固体潤滑剤としては、二硫化モリブデン、窒化ホウ素などが挙げられる。このほか、導電性、発泡防止など求める特性に応じて顔料や各種の添加剤も加えることができる。
【００２９】
（４）黒色系絶縁性フッ素樹脂組成物
本発明の黒色系絶縁性樹脂組成物は、高い絶縁性を有することを特徴とする。絶縁性に関しては、破壊電圧（Ｖ／ｍｍ）を指標として評価することが出来る。この破壊電圧が高い値を示すことは、組成物が高い絶縁性を有することを意味している。本発明の黒色系絶縁性樹脂組成物は、４４ｋＶ／ｍｍ以上の高い絶縁性を示すことができる。また、本発明の黒色系絶縁性樹脂組成物は、樹脂と黒色系絶縁性粒子の種類及び比率を適宜変更することにより、４７ｋＶ／ｍｍ以上、更に５０ｋＶ／ｍｍ以上のより高い絶縁性を備えた樹脂組成物を製造することも出来る。
【００３０】
また、本発明の黒色系絶縁性樹脂組成物は、濃い黒色を有することが特徴である。濃い黒色、つまり、黒色性は、シートや成形品の表面の明度指数（Ｌ*）を測定することにより、評価することが出来る。この明度指数（Ｌ*）の値が小さいことは、それだけ濃い黒色性を有ることを意味する。例えば、従来から使用されているカーボンブラックを含む樹脂組成物の明度指数は１７程度であることから、これらの値が黒色性の一つの基準となり得るが、一般的には２５以下であれば黒色といえ、２０以下であると十分な黒色を呈しているといえる。具体的には、シートや成形品の表面について色味測定を行い、明度指数（Ｌ*）として評価することが出来る。
【００３１】
そして、本発明の黒色系絶縁性樹脂組成物は、上記の濃い黒色性と高絶縁性の両方を有することを特徴とするものである。
【００３２】
（５）樹脂組成物の製造方法
本発明の黒色系絶縁性フッ素樹脂組成物は、上記のフッ素樹脂に、上記の比率で、黒色系絶縁性顔料、及び、上記の任意の添加物を添加して混合し、作成することが出来る。混合方法としては公知の各種方法が利用できるが、水や有機溶剤などの液媒体を用いない乾燥条件下での高速攪拌・高速回転（ドライブレンド）がシンプルで、生産性が良いので好ましい。
【００３３】
混合に用いる装置としては、ドライブレンドを行う装置としては、カッターミキサー、ヘンシェルミキサー、チョッパー付Ｖ型ブレンダー、チョッパー付ダブルコーンミキサー、ロッキングミキサー、レディゲミキサーなどが挙げられる。混合された樹脂組成物は、使用目的に従って、所定の形状に成形される。
【実施例】
【００３４】
（１）サンプルの調製
以下、具体的な実施例を示す。表１に記載の種々の絶縁性顔料と、フッ素樹脂（ＰＴＦＥ：三井・ケマーズ  フロロプロダクツ（株）製  テフロン（登録商標）ＰＴＦＥ  ７Ａ−Ｊ）とを混合して黒色系絶縁性フッ素系樹脂組成物を作成した。そして、得られた樹脂組成物を直径５０ｍｍ、内径２０ｍｍの金型に入れ、３００ｋｇｆ／ｃｍ2で加圧することにより予備成形し、それを電気炉中で、３７０℃、３時間焼成することにより、高さ約１００ｍｍの円筒状成形物を得た。得られた円筒状の成形物をスカイブ加工によって厚さ０．３ｍｍのシートを作成した。このシートの破電値（ｋＶ／ｍｍ）を測定して絶縁性を評価した。また、このシートの明度を測定して黒色性の評価とした。
【００３５】
（２）絶縁性［破電値］の測定
得られたシートについて、ＹＳＳ式耐電破壊試験機（安田精機製作所製、Ｎｏ．１７５）を用いて、ＪＩＳ  Ｃ−２１１０に準拠した電極を使用し、破壊電圧を室温で測定した。測定時に、シートの外を通電したもの、欠陥部から通電したように見えたときのデータを除いて、平均値を求めた。
【００３６】
（３）色の濃さ［明度］の測定
厚さ３００μｍのテープ（上記０．３ｍｍのシートと同様のもの）を用いて、色差計（日本電色工業株式会社製、測色色差計ＺＥ６０００）を使用して、Ｌ*（明度指数）を測定した。
【００３７】
（４）黒色系顔料
具体的には、以下の表１に記載の顔料を、実施例では使用した。
【００３８】
【表１】
2020200414.tif 000002
【００３９】
（実施例１）
表２に示す含有比率で、ＰＴＦＥ樹脂（ＰＴＦＥ：三井・ケマーズ  フロロプロダクツ（株）製  テフロン（登録商標）ＰＴＦＥ  ７Ａ−Ｊ）のパウダー１９８ｇと、黒色系絶縁性顔料（Ｐｉｇｍｅｎｔ  Ｂｌａｃｋ  ２６（Ｃ．Ｉ  Ｎｏ．７７４９４）：平均粒径、２．８μｍ）２ｇとを、合計２００ｇとなるように秤取し、攪拌羽根付きミル（大阪ケミカル株式会社製ワンダークラッシュミルＤ３Ｖ−１０、攪拌羽根直径１４２ｍｍ）に投入し、４０秒間２５０００ｒｐｍで撹拌した。得られた混合粉末を、上記の方法にて、０．３ｍｍ厚のシートに成形した。これについて、上記の測定方法により、絶縁性（破電値）と、色の濃さ（明度）を測定した。
なお以後、Ｐｉｇｍｅｎｔ  Ｂｌａｃｋ  ２６（Ｃ．Ｉ  Ｎｏ．７７４９４）はＰＢ２６、Ｐｉｇｍｅｎｔ  Ｂｌａｃｋ  ２７（Ｃ．Ｉ  Ｎｏ．７７５０２）はＰＢ２７、Ｐｉｇｍｅｎｔ  Ｂｌａｃｋ  ２８（Ｃ．Ｉ  Ｎｏ．７７４２８）はＰＢ２８と略称する。
【００４０】
【表２】
2020200414.tif 000003
【００４１】
（実施例２〜３）
実施例１において、上記表２に記載のように、顔料の含有量を変更（実施例２では３重量％、実施例３では５重量％）した以外は、実施例１と同様の条件で樹脂組成物を作成した。そして、この組成物から成形シートを作成して、同様に、成形シートの破電値と明度を測定した。
【００４２】
（実施例４〜６）
実施例４〜６は、上記表２に記載のように、それぞれ実施例１〜３に対応するものであり、顔料の種類を、ＰＢ２６（平均粒径２．８μｍ）からＰＢ２７（平均粒径１．４μｍ）に変更した点以外は、それぞれ実施例１〜３と同様の条件で樹脂組成物を作成して、この組成物から成形シートを作成した。そして、同様に、成形シートの破電値と明度を測定した。
【００４３】
（実施例７〜９）
実施例７〜９は、上記表２に記載のように、それぞれ実施例１〜３に対応するものであり、顔料の種類を、ＰＢ２６（平均粒径２．８μｍ）からＰＢ２８（平均粒径０．８μｍ）に変更した点以外は、それぞれ実施例１〜３と同様の条件で樹脂組成物を作成して、この組成物から成形シートを作成した。そして、同様に、成形シートの破電値と明度を測定した。
【００４４】
（比較例１〜４）
実施例１において、上記表２に記載のように、顔料として、カーボンブラックを使用（比較例１では含有量０．３重量％、比較例２では含有量０．５重量％、比較例３では含有量０．７重量％、比較例４では含有量１重量％）した以外は、実施例１と同様の条件で樹脂組成物を作成して、この組成物から成形シートを作成した。そして、同様に、成形シートの破電値と明度を測定した。
【００４５】
表２の結果から、平均粒径２．８μｍの黒色系絶縁性顔料を含有する場合（実施例１〜実施例３）では、絶縁性の面では非常に優れているが、黒色度では明度２０〜２５の範囲内であり、黒色であると言えるが、他の実施例に比べると黒色度は低い。平均粒径が０．８μｍ、１．４μｍの黒色系絶縁性顔料を含有する場合（実施例４〜実施例９）では、粒子の含有率が１，３，５重量％の何れの場合においても、十分な黒色度（低い明度）を示し、しかも、５１〜５８（ｋＶ／ｍｍ）という高い絶縁性（高い破電値）を示した。これらの実施例の結果を総合すると、同じ平均粒径の顔料を使用した場合には、粒子の含有量を１，３，５重量％と増加させると、明度は減少（より黒色化）したが、破電値（絶縁性）も低下した。また、顔料の含有量が同じ場合では、粒子の平均粒径を２．８μｍ、１．４μｍ、０．８μｍと小さくさせると、明度は減少（より黒色化）したが、破電値（絶縁性）も低下した。
【００４６】
【表３】
2020200414.tif 000004
【００４７】
（実施例１０〜１２）
実施例１０〜１２は、上記表２に記載のように、それぞれ実施例７〜９に対応するものであり、同じ種類の顔料ＰＢ２８であるが、異なる平均粒径（０．６μｍ）の粒子を使用した以外は、それぞれ実施例７〜９と同様の条件で樹脂組成物を作成して、この組成物から成形シートを作成した。そして、同様に、成形シートの破電値と明度を測定した。
【００４８】
（比較例５及び６）
比較例５及び比較例６は、実施例１０において、ＰＢ２８（平均粒径：０．６μｍ）含有量を変更（比較例５では０．２重量％、比較例６では１０重量％）した以外は、実施例１０と同様の条件で樹脂組成物を作成して、この組成物から成形シートを作成した。そして、同様に、成形シートの破電値と明度を測定した。
【００４９】
（実施例１３〜１５）
実施例１３〜１５は、上記表２に記載のように、それぞれ実施例７〜９に対応するものであり、同じ顔料のＰＢ２８であるが、異なる平均粒径（０．３μｍ）の粒子を使用した以外は、それぞれ実施例７〜９と同様の条件で樹脂組成物を作成して、この組成物から成形シートを作成した。そして、同様に、成形シートの破電値と明度を測定した。
【００５０】
表３の結果から、平均粒径が０．６μｍ及び０．３μｍの黒色系絶縁性顔料を含有する場合には（実施例１０〜実施例１５）、粒子の含有率が１，３，５重量％の何れの場合においても、比較例１として示したカーボンブラックを含有した樹脂組成物とほぼ同程度の明度（黒色性）を示し、且つ、高い絶縁性（高い破電値）を示した。一方、粒子の含有率を、０．２重量％と低くした場合（比較例５）は、明度指数が３０と高くなり、黒色性としては不十分であった。また、粒子の含有率を１０重量％と高くした場合（比較例６）では、ミキサー内壁に顔料が凝集してしまい均一な樹脂組成物を作成することが出来ず、また、その成形シートは、粒子の含有率が０．５重量％の実施例１２と比較して、明度の違いは余りなかったが、破電値は４１．５ｋＶ／ｍｍに低下した。
【００５１】
また、平均粒径が０．６μｍの粒子を使用した場合（実施例１０〜実施例１２）では、粒子の含有率を１，３，５重量％に変化させると、含有率の増加に伴い、明度は減少（より黒色化）したが、破電値（絶縁性）も低下した。同様に、平均粒径が０．３μｍの粒子を使用した場合（実施例１０〜実施例１２）では、粒子の含有率を１，３，５重量％に変化させると、含有率の増加に伴い、明度は減少（より黒色化）したが、破電値（絶縁性）も低下した。但し、平均粒径が０．３μｍの粒子を使用した場合は、粒子の含有量が増加すると、破電値（絶縁性）の低下の程度は大きくなった（３重量％の含有率で破電値４７．４ｋＶ／ｍｍ、５重量％の含有率で破電値４３．９ｋＶ／ｍｍ）。この点から、平均粒径が０．３μｍよりも大きい粒子を使用することが、絶縁性を低下させないという点からは好ましいことが示唆された。
【００５２】
本発明は、本明細書に記載の実施例の開示内容、本明細書に開示されている発明の実施態様に限定されるものではなく、本発明の趣旨に反しない限り、本明細書に開示されている事項等に基づいて、適宜変更を加えた発明の内容を包含するものである。
【産業上の利用可能性】
【００５３】
本発明の黒色系絶縁性フッ素樹脂組成物は、優れた絶縁性を有し、濃い黒色性を備えているため、各種の絶縁性が必要とされる電気、電子関連の材料として広く使用することが出来る。